피복 형 황화물 고체 전해질 재료 에 대해 , 핵 부 표면 의 적어도 일부 에 피 복부 가 형성 되 어도 되 고 , 핵 부 표면 의 더 많 은 면적 에 피 복부 가 형성 되 는 것 이 바람직 하 며 , 전체 핵 부 표면 에 피 복부 가 형성 되 는 것 이 더욱 바람직 하 다 . 또한 , 도 3 b 에서 , 피 복부 ( 4 ) 의 평균 두께 는 , 예 를 들 어 , 3 nm 내지 100 nm 의 범위 내 인 것 이 바람직 하 고 , 3 nm 내지 20 nm 의 범위 내 인 것 이 더욱 바람직 하 다 . 상기 언급 된 피 복부 의 예 로 는 상기 언급 된 Cl 함유 화합물 또는 Br 함유 화합물 로 구성 된 피 복부 , 및 상기 언급 된 핵 부를 염소 화 또는 브롬 화 한 피 복부 를 포함 한다 . 또한 , 상기 언급 된 핵 부 는 , 이온 전도도 를 갖 는 것 이 면 , Cl 및 Br 을 가져도 되 고 또는 갖 지 않 아도 된다 . 전자 의 경우 , 핵 부 로서 분산 형 황화물 고체 전해질 재료 를 사용 할 수 도 있 고 , 후자 의 경우 , 핵 부 로서 종래 의 황화물 고체 전해질 재료 ( 이를테면 , Li 2 S - P 2 S 5 ) 를 사용 할 수 도 있 다 .